Brevet FR2647711A1 — publié le 19901207

La présente invention a pour objet un nouveau composite d'or et de bijoux réalisés en ce composite. Elle concerne plus particulièrement des objets en plaqué or dont le substrat est un alliage d'or à bas titre. L'appellation plaqué or -est très fortement réglementée. En particulier, pour- que le plaquage soit réputé de bonne qualité, il est nécessaire que le bijou après sciage et après soumission à un bain d'attaque, essentiellement de type chloronitrique, laisse subsister une coquille d'or non poreuse. A la connaissance de la Demanderesse à ce jour, il n'a pas été décrit d'association alliage d'or à bas titre et plaqué qui satisfasse à cette condition. Ainsi il n'existe pas sur le marché de bijoux réalisés en alliage à bas titre recouvert par un alliage à haut titre, en d'autres termes, en composite d'alliage d'or. C'est pourquoi, un but de la présente invention est de fournir un composite constitué d'alliage d'or à bas titre recouvert par un alliage d'or à haut titre qui, lorsqu'il est soumis à une attaque en deux types chloronitrique laisse subsister la couche d'or à haut titre sans qu'elle devienne non poreuse. Un autre but de la présente invention est de fournir des bijoux réalisés en ce composite. Cest buts et d'autres qui apparaîtront par la suite sont atteints au moyen d'un composite d'alliage d'or constitué par une couche d'alliage A formant substrat et par une couche d'alliage B, caractérisé par le fait que l'alliage A de la couche formant substrat présente la composition suivante or : 30 à 38 % cuivre : 42,5 à 62,5 % zinc : 0 à 20 %, et par le fait que la teneur en or de l'alliage B est au moins égale à environ 90 %, de préférence 95 %. Cet alliage comporte en outre les impuretés et les éléments d'addition usuels en la matière. La couche d'alliage B est avantageusement supérieure à 2 micromètres, de préférence entre 3 et 8 micromètres, en général aux alentours de 5 micromètres. Les compositions du substrat qui rendent le plus de satisfaction sont celles situées aux alentours de la valeur moyenne suivante Or: 37,5 %, - cuivre : 51,8 %, - zinc : 10,7 %. La variation autour de cette valeur moyenne peut atteindre 5 pour voir 10 millièmes pour chacun des trois métaux ci-dessus. La couche d'or B est de préférence au moins égale à 23 carats, c est-à-dire que l'or représente au moins 23/24ème de cet alliage. Cet alliage est plaqué selon les techniques usuelles en la matière, par exemple les techniques électrolytiques. Les bijoux obtenus en ce matériau sont réalisés en fabricant dans un premier temps le bijou en alliage à bas titre (alliage A) que l'on recouvre d'alliage à haut titre par voies chimiques ou électrochimiques. L'exemple non limitatif suivant illustre la présente invention Exemple un alliage constitué de 375 millièmes d'or fin, 518 millièmes de cuivre et 107 millièmes de zinc est recouvert par voie électrochimique d'un or à 23 carats. Ce plaquage est réalisé dans un bain contenant 4 g/I d'or, 0,28 g/l de cobalt, 0,78 g/l de nickel avec un pH tamponné à 3,5. Le dépôt est réalisé au moyen d'un courant dont la densité est de 0,9 ampère par dm2. Le rendement cathodique est de 28 mg par ampère/minute. Il a été vérifié qu'une variation des paramètres de 2 % autour de ces valeurs moyennes permettait d'obtenir un plaquage de meme qualité. Les objets obtenus de la manière précédente ont été soumis à l'attaque d'un bain, la composition pour un litre est de 660 ml d'acide nitrique à 40C Bé, 317 ml d'eau distillée ou permutée, 22 ml d'acide chlorhydrique. La pièce est coupée longitudinalement de telle manière que L'acide n'ait pas à effectuer un cheminement supérieur à 10 mm. L'attaque est réalisée pendant 3 heures à une température de 20"C. Après attaque, il est resté une coquille entière et non poreuse dont le titre est supérieur à 500 millièmes. REVENDICATIONS 1. Composite d'alliage d'or constitué par une couche d'alliage A formant substrat et par une couche d'alliage B formant plaquage, caractérisé par le fait que l'alliage de la couche formant A présente la composition suivante or : 30 à 38 % cuivre : 42,5 à 62,5 % zinc : 0 à 20 %, et par le fait que la teneur en or de la couche B est au moins égale à environ 90 %, de préférence 95 %. 2. Composite selon la revendication 1, caractérisé par le fait que l'épaisseur de la couche d'alliage B est supérieure à 2 microns. 3. Composite selon la revendication 2, caractérisé par le fait que ladite épaisseur de la couche de l'alliage B est comprise entre 3 et 10 microns. 4. Composite selon la revendication 3, caractérisé par le fait que ladite épaisseur de la couche de l'alliage B est d'environ 5 microns. 5. Composite selon l'une des revendications 1 à 4, caractérisé par le fait que la couche d'alliage A présente la composition suivante : - or : 37,5 %, - cuivre : 51,8 %, - zinc : 10,7 %. 6. Composite selon l'une des revendications 1 à 5, caractérisé par le fait que la concentration en or de l'alliage B est au moins égale à environ 23/24e. 7. Bijou en plaqué caractérisé par le fait qu'il est réalisé en composite selon l'une des revendications I à 6.